"ボール表面にヒドロキシ基を官能基に持つ有機化合物を被覆したボールペン用ボール。特許文献1に記載の発明では、インキ中にポリフェノールやハイドロキノン誘導体を添加する方法が記載されているが、インキ中に添加することで、長期経時においてインキ中の他成分と反応しインキpHが大きく低下してしまい、インキ成分の析出や凝集が発生してしまうことで書き味の滑らかさが失われる問題があった。特許文献2に記載の発明では、インキをインキ収容管に収容させる前に減圧下に放置してインキ中の溶存気体量を一定値以下にしたインキを充填する方法が記載されているが、インキ収容管が樹脂である場合、長期経時において大気中の酸素がインキ収容管を透過しインキ中に混入することで、インキ中の溶存気体量が一定値を越えてしまうため、十分な腐食防止効果を得ることができなかった。特許文献3に記載の発明では、ボール表面にリン酸及び/またはその塩を付着させる方法が記載されているが、リン酸及び/またはその塩は酸素を分解する性質を持たず、ボール表面に網目状に被覆された隙間から溶存酸素がボール金属に作用してしまうため、十分な腐食防止効果を得ることができなかった。特許文献4に記載の発明では、ボール表面にカルシウム塩を付着させる方法が記載されているが、無機化合物の水酸基は酸素と水素が強い共有結合で繋がっており、水酸化物イオンとして遊離するので、酸素に対する還元剤として働かないことから、カルシウム塩は酸素を分解する性質を持たず、溶存酸素がボール金属の代わりにカルシウム塩を溶出させることで相対的にボール金属の溶出は少なくなるが、溶存酸素によりボール表面金属の代わりにインキ中に溶出したカルシウム塩が析出し、ボールペンチップの小口に溜まりインキ流通を阻害することで、書き味の滑らかさが失われる問題があった。特許文献5に記載の発明は、ボールペンチップ先端部につけるホットメルト接着剤に酸素吸収剤を添加する方法が記載されているが、ホットメルト接着剤はボールペンチップ先端部にしかついていないため、インキ中の溶存酸素を除去することができず、インキと接触している部分の結合成分の溶出が発生してしまう問題があった。本発明は、ボール表面にヒドロキシ基を官能基に持つ有機化合物を被覆したボールペン用ボールを要旨とする。ヒドロキシ基を官能基に持つ有機化合物は、ヒドロキシ基の水素が水素イオンとして遊離することで酸素に対する還元剤としての役割を持つことから、酸素分解能を持つ。さらに、ヒドロキシ基がフェノール性ヒドロキシ基である場合は、水素イオンが遊離した後の酸素原子上の負電荷が共鳴によってベンゼン環上に分散されて安定化されるため、水素イオンを遊離させやすくなり、高い酸素分解能を持つ。インキ中の酸素を分解することで、超硬製のボールにおける結合成分であるクロムやコバルトなどが酸化結合してインキ中に溶解することがなくなり、タングステンカーバイドの結合粒子が脱落することがなくなる。また、酸化結合しないことで、インキ中に析出物が発生することもなくなるので、インキ流通を阻害することがない。また、ボールにヒドロキシ基を官能基に持つ有機化合物を被覆させることにより、ボールを構成する材料に作用しようする酸素のみを分解することができるようになるため、超硬製のボールにおける結合成分であるクロムやコバルトなどと酸化結合してインキ中に溶解することがなくなり、タングステンカーバイドの結晶粒子が脱落することがなくなる。また、ボール表面に付着させたヒドロキシ基を官能基に持つ有機化合物が水素イオンを遊離した際に発生する負電荷が、ボール金属が帯びている正電荷を相殺し電荷量がゼロに近くなることで帯電が少なくなり、ボール表面の摩擦が少なくなることで、良好な書き味を得ることができるようになる。また、ボール周囲のインキ以外の収容されているインキには作用しないので、長期経時によるインキpH低下が発生しなくなり、インキ成分の析出や凝集が起こり難く、良好な書き味を長期継続できるようになる。本発明のボールペン用ボールの基材となる素球には、タングステンカーバイドや、酸化アルミニウム、酸化ジルコニア等をコバルトまたはクロミウムをバインダー成分として焼結させた所謂超硬材などの、通常ボールペンに使用されているボールペン用ボールをそのまま使用することができる。この超硬材料で形成された素球に脱酸素剤を被覆させることで、本発明のボールペン用ボールを得ることができる。ヒドロキシ基を官能基に持つ有機化合物は、具体例を挙げると、イソプロピルアルコール、ベンジルアルコールなどの低級アルコール、カプリルアルコール、ラウリルアルコール、ミリスチルアルコール、セチルアルコール、ステアリルアルコール、オレイルアルコール、リノリルアルコールなどの高級アルコール、エリトリトール、キシリトール、ソルビトールなどの糖アルコール、ギ酸、酢酸、安息香酸、プロピオン酸、酪酸、カプロン酸、エナント酸、カプリル酸、ペラルゴン酸、カプリン酸、ラウリン酸、ミリスチン酸などのカルボン酸、フェノール、ジブチルヒドロキシトルエン、ビスフェノールA、クレゾール、オイゲノール、グアイアコール、セロトニン、ドーパミン、アドレナリン、チモール、チロシンなどのフェノール類、ハイドロキノン、カテコール、ピロガロール、レゾルシロール、コロロゲン酸、没食子酸、エラグ酸、リグナン、クルクミン、クマリン、ゲニスティン、ダイゼイン、ケルセチン、ケンフェロール、ミリセチン、ヘスペリジン、ナリンゲニン、クリシン、アピゲニン、ルテオリン、アントシアニン類、カテキン類などのフェノール性ヒドロキシ基を持つフェノール類、アスコルビン酸、エリソルビン酸、亜硫酸塩及び/又はそれらの誘導体などが挙げられ、これらは1種若しくは2種以上を混合して使用することもできる。なかでもフェノール性ヒドロキシ基を持つフェノール類は、水素イオンが遊離した後の酸素原子上の負電荷が共鳴によってベンゼン環上に分散されて安定化され、水素イオンを遊離させやすくなるため、高い酸素分解能を持つ。上記のヒドロキシ基を官能基に持つ有機化合物の他に、無機粒子などの他の粒子を付着させてもよい。前記無機粒子を付着させることで、ボールの表面積が増えるため、より多くのヒドロキシ基を官能基に持つ有機化合物を被覆させることができる。具体的にはアルミナ、酸化珪素、炭化珪素、炭化ホウ素、立方晶窒化ホウ素、粒子ダイヤモンド、およびIVA族、VA族およびVIA族元素の炭化物、窒化物、酸化物などを適宜組み合わせて用いることができる。これら無機粒子は、表面に予め層状に付着させておいて、その上に上述のヒドロキシ基を官能基に持つ有機化合物を付着させることもできるし、ヒドロキシ基を官能基に持つ有機化合物と無機粒子とを混合状態で表面に付着させてもよい。ヒドロキシ基を官能基に持つ有機化合物をボールに被覆させる方法としては、ヒドロキシ基を官能基に持つ有機化合物を溶解させた溶液に浸漬させたり、浸漬の際に、プロペラ攪拌やボールミル、圧力の付与、超音波振動の付与などの機械的な力を付与する方法、スプレー噴霧、超臨界二酸化炭素処理などが挙げられる。本発明に係るボールを使用したボールペンとしては、このボールをステンレスなどの合金を機械的に切削、圧延加工などすることによって形成したボールホルダーに、ボールの一部を突出した状態で抱持させてボールペンチップとし、このボールペンチップにインキ収容管を接続したものに好適に使用することができる。ボールホルダーの形態としては、棒材を削りだして作られるものの他に、パイプ材を加工して得られるパイプ式ボールペンチップを使用することもできる。更に、コイルスプリングなどを配置して、ボールをボールホルダーの開口部内縁に押し付ける構造のものとすることもできる。筆跡塗布跡を形成するインキとしては、水を主媒体とする所謂水性インキ、有機溶剤を主媒体とする所謂油性インキのいずれをも使用することができる。溶剤としては、水の他に、エタノール、プロパノール、イソプロパノール、エチレングリコール、プロピレングリコール、1,3-ブチレングリコール、ジエチレングリコール、トリエチレングリコール、グリセリン、エチレングリコールモノフェニルエーテル、ベンジルアルコール等の水溶性有機溶剤が使用できる。着色剤としては、酸性染料、直接染料塩基性染料等の染料及び/又は各種のアゾ系顔料、ニトロソ系顔料、ニトロ系顔料、塩基性染料系顔料、酸性染料系顔料、建て染め染料系顔料、媒染染料系顔料、及び天然染料系顔料等の有機系顔料、黄土、バリウム黄、紺青、カドミウムレッド、硫酸バリウム、酸化チタン、弁柄、鉄黒、カーボンブラック等の無機顔料からなる着色剤が使用できる。その他に、ポリビニルピロリドン、ポリアクリル酸等の樹脂やヒドロキシプロピルセルロース、カルボキシメチルセルロース等のセルロース誘導体、ガーガム、キサンタンガム、ヒアルロン酸等の多糖類からなる粘度調整剤、界面活性剤、防錆剤、防黴防腐剤、場合によっては、アスコルビン酸、コウジ酸やハイドロキノン、レゾルシン、カテコール、ピロガロール、タンニン酸、没食子酸等のポリフェノール類などの還元性を有する物質などが使用できる。着色剤として顔料を用いた場合に、顔料を安定に分散させるために分散剤を使用することは差し支えない。分散剤として従来一般に用いられているスチレンアクリル酸塩やスチレンマレイン酸塩等の水溶性樹脂もしくは水可溶性樹脂や、アニオン系もしくはノニオン系の界面活性剤など、顔料の分散剤として用いられるものが使用できる。インキの乾燥、逆流を防ぐ目的でインキ逆流防止体組成物を使用することもできる。基材としては、ワセリン、スピンドル油、ヒマシ油、オリーブ油、精製鉱油、流動パラフィン、ポリブテン、α-オレフィン、α-オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等の不揮発性液体又は難揮発性液体、ゲル化剤としては、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物が挙げられる。その他、アルコール系溶剤やグリコール系溶剤、界面活性剤、樹脂、金属酸化物等の微粒子を添加してインキ逆流防止体に必要な機能ゲル化、着色防止、逆流防止を向上させることもできる。ボール1機械的に研磨した直径0.5mmの素球PB-11、株ツバキナカシマ製。ボール2ハイドロキノンスルホン酸カリウム関東化学株製5.0gと、直径0.5mmの素球PB-11、株ツバキナカシマ製約1000個を、水95.0gに浸漬し、超音波で30分間処理し、水洗いした後、90°C、60分の加熱乾燥によりボールペン用ボールを得た。ボール3ゲニスティン関東化学株製8.0gと、直径0.5mmの素球PB-11、株ツバキナカシマ製約1000個を、水92.0gに浸漬し、ボールミルpulverisette5型、FRITSCH社製、独国で回転数250rpmで10分間処理し、水洗いした後90°C、60分の加熱乾燥によりボールペン用ボールを得た。ボール4没食子酸関東化学株製2.0gと、直径0.5mmの素球PB-11、株ツバキナカシマ製約1000個を、窓付超臨界二酸化炭素流体実験装置TSC-WC-0096型、耐圧硝子工業株製に投入して、二酸化炭素雰囲気中で15MPa、40°Cの状態に30分保持し、超臨界二酸化炭素状態とした後に、温度を40°Cに保った状態で大気に解放することによりボールペン用ボールを得た。ボール5ハイドロキノンスルホン酸カリウム関東化学株製5.0gと、直径1.0mmの素球PB-11、株ツバキナカシマ製約1000個を、水95.0gに浸漬し、超音波で30分間処理し、水洗いした後、90°C、60分の加熱乾燥によりボールペン用ボールを得た。ボール6ハイドロキノンスルホン酸カリウム関東化学株製2.0gと、直径0.35mmの素球PB-11、株ツバキナカシマ製約1000個を、窓付超臨界二酸化炭素流体実験装置TSC-WC-0096型、耐圧硝子工業株製に投入して、二酸化炭素雰囲気中で15MPa、40°Cの状態に30分保持し、超臨界二酸化炭素状態とした後に、温度を40°Cに保った状態で大気に解放することによりボールペン用ボールを得た。ボール7ハイドロキノンスルホン酸カリウム関東化学株製2.0gと、平均粒径0.2μmの酸化アルミ微粒子アルミナAKP-50、住友化学株製2.0gと、直径0.5mmの素球PB-11、株ツバキナカシマ製約1000個を、水96.0gに浸漬し、ボールミルpulverisette5型、FRITSCH社製、独国で回転数250rpmで10分間処理し、水洗いした後90°C、60分の加熱乾燥によりボールペン用ボールを得た。ボール8没食子酸関東化学株製1.0gと、平均粒径6nmの酸化チタンAMT-100、テイカ株製1.0gと、直径0.5mmの素球PB-11、株ツバキナカシマ製約1000個を、窓付超臨界二酸化炭素流体実験装置TSC-WC-0096型、耐圧硝子工業株製に投入して、二酸化炭素雰囲気中で15MPa、40°Cの状態に30分保持し、超臨界二酸化炭素状態とした後に、温度を40°Cに保った状態で大気に解放することによりボールペン用ボールを得た。ボール9アスコルビン酸ナトリウム関東化学株製5.0gと、直径0.5mmの素球PB-11、株ツバキナカシマ製約1000個を、水95.0gに浸漬し、超音波で30分間処理し、水洗いした後、90°C、60分の加熱乾燥によりボールペン用ボールを得た。ボール10亜硫酸ナトリウム関東化学株製5.0gと、直径0.5mmの素球PB-11、株ツバキナカシマ製約1000個を、水95.0gに浸漬し、超音波で30分間処理し、水洗いした後、90°C、60分の加熱乾燥によりボールペン用ボールを得た。ボール11ジブチルヒドロキシトルエン関東化学株製5.0gと、直径0.5mmの素球PB-11、株ツバキナカシマ製約1000個を、水95.0gに浸漬し、超音波で30分間処理し、水洗いした後、90°C、60分の加熱乾燥によりボールペン用ボールを得た。ボール12ジブチルヒドロキシトルエン関東化学株製7.0gと、直径0.5mmの素球PB-11、株ツバキナカシマ製約1000個を、水93.0gに浸漬し、ボールミルpulverisette5型、FRITSCH社製、独国で回転数250rpmで10分間処理し、水洗いした後90°C、60分の加熱乾燥によりボールペン用ボールを得た。ボール13ソルビトール関東化学株製2.0gと、直径0.5mmの素球PB-11、株ツバキナカシマ製約1000個を、窓付超臨界二酸化炭素流体実験装置TSC-WC-0096型、耐圧硝子工業株製に投入して、二酸化炭素雰囲気中で15MPa、40°Cの状態に30分保持し、超臨界二酸化炭素状態とした後に、温度を40°Cに保った状態で大気に解放することによりボールペン用ボールを得た。ボール14リン酸亜鉛関東化学株製5.0gと、直径0.5mmの素球PB-11、株ツバキナカシマ製約1000個を、水95.0gに浸漬し、超音波で30分間処理し、水洗いした後、90°C、60分の加熱乾燥によりボールペン用ボールを得た。ボール15水酸化カルシウム関東化学株製5.0gと、直径0.5mmの素球PB-11、株ツバキナカシマ製約1000個を、水95.0gに浸漬し、超音波で30分間処理し、水洗いした後、90°C、60分の加熱乾燥によりボールペン用ボールを得た。インキ1WaterBlack256L黒色染料の14水溶液、オリエント化学工業株製40.0重量部エチレングリコール10.0重量部グリセリン8.0重量部プロクセルGXL1,2-ベンゾイソチアゾリン-3-オンの20ジプロピレングリコール溶液、ICIジャパン製0.2重量部ケルザンARキサンタンガム、三晶株製0.3重量部水41.5重量部上記成分のうち、ケルザンARの全量を水5重量部に攪拌しながら加え1時間攪拌してケルザンARの溶液を得た。この液と残りの成分を混合し均一になるまで1時間攪拌して黒色水性インキを得た。このもののインキpHは8.8であった。インキ2WaterBlack256L黒色染料の14水溶液、オリエント化学工業株製40.0重量部エチレングリコール10.0重量部グリセリン8.0重量部プロクセルGXL1,2-ベンゾイソチアゾリン-3-オンの20ジプロピレングリコール溶液、ICIジャパン製0.2重量部ケルザンARキサンタンガム、三晶株製0.3重量部ハイドロキノンスルホン酸カリウム0.5重量部水41.0重量部上記成分のうち、ケルザンARの全量を水5重量部に攪拌しながら加え1時間攪拌してケルザンARの溶液を得た。この液と残りの成分を混合し均一になるまで1時間攪拌して黒色水性インキを得た。このもののインキpHは9.0であった。インキ3WaterBlack256L黒色染料の14水溶液、オリエント化学工業株製40.0重量部エチレングリコール10.0重量部グリセリン8.0重量部プロクセルGXL1,2-ベンゾイソチアゾリン-3-オンの20ジプロピレングリコール溶液、ICIジャパン製0.2重量部ケルザンARキサンタンガム、三晶株製0.3重量部没食子酸0.5重量部水41.0重量部上記成分のうち、ケルザンARの全量を水5重量部に攪拌しながら加え1時間攪拌してケルザンARの溶液を得た。この液と残りの成分を混合し均一になるまで1時間攪拌して黒色水性インキを得た。このもののインキpHは9.0であった。インキ4WaterBlack256L黒色染料の14水溶液、オリエント化学工業株製40.0重量部エチレングリコール10.0重量部グリセリン8.0重量部プロクセルGXL1,2-ベンゾイソチアゾリン-3-オンの20ジプロピレングリコール溶液、ICIジャパン製0.2重量部ケルザンARキサンタンガム、三晶株製0.3重量部水41.5重量部上記成分のうち、ケルザンARの全量を水5重量部に攪拌しながら加え1時間攪拌してケルザンARの溶液を得た。この液と残りの成分を混合し均一になるまで1時間攪拌した後、20°C20mmHgの減圧容器中に24h放置して黒色水性インキを得た。このもののインキpHは8.7であった。ボールペン1ボール2を、ぺんてる株製の水性ゲルインキボールペン、エナージェルBLN55に組み込み、インキ1と組み合わせた。ボールペン2ボール3を、ぺんてる株製の水性ゲルインキボールペン、エナージェルBLN55に組み込み、インキ1と組み合わせた。ボールペン3ボール4を、ぺんてる株製の水性ゲルインキボールペン、エナージェルBLN55に組み込み、インキ1と組み合わせた。ボールペン4ボール5を、ぺんてる株製の水性ゲルインキボールペン、エナージェルBL60に組み込み、インキ1と組み合わせた。ボールペン5ボール6を、ぺんてる株製の水性ゲルインキボールペン、エナージェルBLN35に組み込み、インキ1と組み合わせた。ボールペン6ボール7を、ぺんてる株製の水性ゲルインキボールペン、エナージェルBLN55に組み込み、インキ1と組み合わせた。ボールペン7ボール8を、ぺんてる株製の水性ゲルインキボールペン、エナージェルBLN55に組み込み、インキ1と組み合わせた。ボールペン8ボール9を、ぺんてる株製の水性ゲルインキボールペン、エナージェルBLN55に組み込み、インキ1と組み合わせた。ボールペン9ボール10を、ぺんてる株製の水性ゲルインキボールペン、エナージェルBLN55に組み込み、インキ1と組み合わせた。ボールペン10ボール11を、ぺんてる株製の水性ゲルインキボールペン、エナージェルBLN55に組み込み、インキ1と組み合わせた。ボールペン11ボール12を、ぺんてる株製の水性ゲルインキボールペン、エナージェルBLN55に組み込み、インキ1と組み合わせた。ボールペン12ボール13を、ぺんてる株製の水性ゲルインキボールペン、エナージェルBLN55に組み込み、インキ1と組み合わせた。ボールペン13比較例ボール1を、ぺんてる株製の水性ゲルインキボールペン、エナージェルBLN55に組み込み、インキ1と組み合わせた。ボールペン14比較例ボール1を、ぺんてる株製の水性ゲルインキボールペン、エナージェルBLN55に組み込み、インキ2と組み合わせた。ボールペン15比較例ボール1を、ぺんてる株製の水性ゲルインキボールペン、エナージェルBLN55に組み込み、インキ3と組み合わせた。ボールペン16比較例ボール1を、ぺんてる株製の水性ゲルインキボールペン、エナージェルBLN55に組み込み、インキ4と組み合わせた。ボールペン17比較例ボール14を、ぺんてる株製の水性ゲルインキボールペン、エナージェルBLN55に組み込み、インキ1と組み合わせた。ボールペン18比較例ボール15を、ぺんてる株製の水性ゲルインキボールペン、エナージェルBLN55に組み込み、インキ1と組み合わせた。ボールペン19比較例予め、ハイドロキノンスルホン酸カリウム関東化学株製をイオン交換水にて、20水溶液にし、ポリアミド系ホットメルト剤メルトロンA704ダイアボンド工業株式会社製のペレットを含浸させポリアミド系ホットメルト剤にハイドロキノンスルホン酸カリウムを添加したものを、500g入れたアルミニウム製の容器をホットプレート上に置いてヒーターの温度を220°Cに設定し、該ポリアミド系ホットメルト剤メルトロンA704の温度が200°Cとなるようにした。更にボール1を、ぺんてる株製の水性ゲルインキボールペン、エナージェルBLN75に組み込み、インキ1と組み合わせたものを1秒間漬けて、引き上げ、60秒間放置して、ホットメルト剤を冷却固化したボールペンを得た。ボール表面粗さ測定ボールペン1~19のボールペンサンプルの、ボール表面の粗さ算術平均粗さの変化を原子間力顕微鏡にて測定した。具体的には走査型プローブ顕微鏡SPI-400株セイコーインスツルーメント製を用いて、初期状態のボールと、経時後のボールボールペンサンプルを50°C30RHの高温槽に、ペン先を下向きにして90日間放置したボールペンのボールの任意の20μm×20μmの表面粗さをそれぞれ測定した。インキpH測定ボールペン1~19のボールペンサンプルを、50°C30RHの高温槽に、ペン先を下向きにして90日間放置した後のインキpHを、コンパクトpHメーターB-212株堀場製作所製を用いて測定した。書き味の軽さ、滑らかさボールペン1~19のボールペンサンプルを、初期と経時後ボールペンサンプルを50°C30RHの高温槽に、ペン先を下向きにして90日間放置したボールペンのボールペンサンプルを、自動筆記機を用いて、筆記荷重100gf、筆記速度2mm/秒、筆記角度70条件で、直線筆記し、筆記方向にかかる荷重を測定し、筆記抵抗値を測定した。ボールペン1~12は、ボール表面に酸素分解能を持つヒドロキシ基を官能基に持つ有機化合物を被覆したことによって、ボールに作用する酸素のみを分解することができるようになり、超硬製のボールにおける結合成分であるクロムやコバルトなどと酸化結合してインキ中に溶解することがなくなるため、タングステンカーバイドの結晶粒子が脱落することがなくなる。また、長期経時によるインキとの反応がなくなりインキpH低下が発生しなくなるので、インキ成分の析出や凝集が起こらずに、長期経時による書き味の滑らかさが失われることがないという良好な結果を得ることができた。中でも、ボールペン1~7は、ヒドロキシ基がフェノール性ヒドロキシ基であるため、水素イオンが遊離した後の酸素原子上の負電荷が共鳴によってベンゼン環上に分散されて安定化され、水素イオンを遊離させやすくなり、高い酸素分解能を持つことから、ボールペン8~12よりも良好な結果を得ることができた。これに対して比較例に該当するボールペン13は、インキ中の溶存酸素を分解するヒドロキシ基を官能基に持つ有機化合物が存在しないことから、インキ中の溶存酸素と結合成分が酸化結合することでインキ中に溶出され、結合材が失われることで主成分であるタングステンカーバイドの結晶粒子が脱落し、ボール表面が凸凹になってしまうので、長期経時により書き味の滑らかさが失われてしまう。また、比較例に該当するボールペン14、15は、インキ中にヒドロキシ基を官能基に持つ有機化合物が存在していることで、インキ中の溶存酸素を分解することはできるが、長期経時によりインキとヒドロキシ基を官能基に持つ有機化合物が反応してインキpHが低下してしまい、インキ成分の析出や凝集が発生してしまうので、書き味の滑らかさが失われてしまう。また、比較例に該当するボールペン16は、インキをインキ収容管に収容させる前に減圧下に放置してインキ中の溶存気体量を一定値以下にしたインキを充填しているが、長期経時により、外部から酸素がインキ収容管を透過しインキ中に混入することで、インキ中の溶存気体量が一定値を越えてしまうため、インキ中の溶存酸素と結合成分が酸化結合することでインキ中に溶出され、結合材が失われることで主成分であるタングステンカーバイドの結晶粒子が脱落し、ボール表面が凸凹になってしまうので、長期経時により書き味の滑らかさが失われてしまう。また、比較例に該当するボールペン17は、ボール表面にリン酸及び/またはその塩を付着させているが、リン酸及び/またはその塩には酸素分解能がないため、インキ中の溶存酸素と結合成分が酸化結合することでインキ中に溶出され、結合材が失われることで主成分であるタングステンカーバイドの結晶粒子が脱落し、ボール表面が凸凹になってしまうので、長期経時により書き味の滑らかさが失われてしまう。また、比較例に該当するボールペン18は、ボール表面にカルシウム塩を付着させているが、無機化合物の水酸基は酸素と水素が強い共有結合で繋がっており、水酸化物イオンとして遊離するので、酸素に対する還元剤として働かないことから、カルシウム塩は酸素を分解する性質を持たず、溶存酸素がボール金属の代わりにカルシウム塩を溶出させることで相対的にボール金属の溶出は少なくなるが、溶存酸素によりボール表面金属の代わりにインキ中に溶出したカルシウム塩が析出し、ボールペンチップの小口に溜まりインキ流通を阻害することで、書き味の滑らかさが失われてしまう。また、比較例に該当するボールペン19は、ボールペンチップ先端部につけるホットメルト接着剤に酸素吸収剤を添加しているが、ホットメルト剤に添加した酸素吸収剤はインキと接触していないことから、インキ中の溶存酸素を分解することができないため、インキ中の溶存酸素と結合成分が酸化結合することでインキ中に溶出され、結合材が失われることで主成分であるタングステンカーバイドの結晶粒子が脱落し、ボール表面が凸凹になってしまうので、長期経時により書き味の滑らかさが失われてしまう。"